(57)【特許請求の範囲】
【請求項１】
屈折率が１．４〜１．８の低屈折率顔料と、合成雲母、ガラス、アルミナから選ばれる芯物質を金属酸化物で被覆した透明性金属光沢顔料と、樹脂と、液媒体とから少なくともなり、前記低屈折率顔料と透明性金属光沢顔料の重量比が１：０．２〜１：３であり、前記低屈折率顔料とバインダー樹脂の重量比が１：０．５〜１：２であり、乾燥状態においては低屈折率顔料による色調が視認され、吸液状態では透明性金属光沢顔料による金属光沢色が視認される塗膜を形成する変色性塗布液。
【請求項２】
前記透明性金属光沢顔料は、ガラス片の表面を二酸化ケイ素で被覆し、更に二酸化チタンで被覆した顔料である請求項１記載の変色性塗布液。
【請求項３】
塗料、印刷用インキから選ばれる請求項１又は２記載の変色性塗布液。
【発明の詳細な説明】
【技術分野】
【０００１】
本発明は変色性塗布液に関する。更に詳細には、水の適用により常態と異なる様相に変色する塗膜を形成可能な変色性塗布液に関する。
【背景技術】
【０００２】
従来、水の適用により常態と異なる様相に変色する塗膜を形成する塗布液としては、微粉末珪酸と虹彩色パール顔料を含む感湿変色性捺染剤が開示されている（例えば、特許文献１参照）。
前記捺染剤を用いて形成した塗膜は、乾燥時には珪酸により光が乱反射して下層を隠蔽して白色が視認され、水を吸液すると光を透過して透明となるため、パール顔料の金属光沢色が視認されるようになる。
しかしながら、前記捺染剤に含まれるパール顔料は、天然雲母の表面を酸化チタンで被覆した透明性金属光沢顔料であって、天然雲母中に不純物や鉄等の着色傾向を示す金属イオンの含有量が多いため透明性に乏しい。そのため、塗膜が乾燥状態においては珪酸による白色が視認されず、パール顔料中の天然雲母による黄色乃至褐色の色調が視認されるため、乾燥状態で視認される色調は制限され、商品価値を損なうものであった。
【特許文献１】特開平１−２６００７５号公報
【発明の開示】
【発明が解決しようとする課題】
【０００３】
本発明は、この種の水等の媒体の適用により色変化する塗膜を形成できる塗布液について更に追求し、乾燥状態においては白色等の所望の色調を視認でき、吸液状態では透明性金属光沢顔料による金属光沢色が視認される色変化性に富む変色性塗布液を提供しようとするものである。
【課題を解決するための手段】
【０００４】
本発明は、屈折率が１．４〜１．８の低屈折率顔料と、合成雲母、ガラス、アルミナから選ばれる芯物質を金属酸化物で被覆した透明性金属光沢顔料と、樹脂と、液媒体とから少なくともなり、前記低屈折率顔料と透明性金属光沢顔料の重量比が１：０．２〜１：３であり、前記低屈折率顔料とバインダー樹脂の重量比が１：０．５〜１：２であり、乾燥状態においては低屈折率顔料による色調が視認され、吸液状態では透明性金属光沢顔料による金属光沢色が視認される塗膜を形成する変色性塗布液を要件とする。
更には、前記透明性金属光沢顔料は、ガラス片の表面を二酸化ケイ素で被覆し、更に二酸化チタンで被覆した顔料であること、前記変色性塗布液が塗料、印刷用インキから選ばれること等を要件とする。
【発明の効果】
【０００５】
本発明は、乾燥状態においては低屈折率顔料による色調が視認されると共に、吸液状態では透明性金属光沢顔料による金属光沢色が視認される塗膜を形成できる装飾性、意外性に富む商品価値の高い変色性塗布液を提供できる。
【発明を実施するための最良の形態】
【０００６】
前記透明性金属光沢顔料としては、合成雲母、ガラス、アルミナを芯物質とし、その表面にチタン、ジルコニウム、クロム、バナジウム、鉄等の金属酸化物を被覆したものが挙げられる。
前記合成雲母を芯物質とする透明性金属光沢顔料は、従来の天然雲母と比較して不純物や鉄等の着色傾向を示す金属イオンの含有量が少なく、透明性に優れる。合成雲母は酸化チタン及び／又は酸化鉄を主成分とする金属酸化物で被覆してなり、平均の厚みが０．１〜５μｍであり、平均粒子径が２〜３００μｍのものが有効である。前記金属酸化物の被覆率によって、金色、銀色、或いはメタリック色の金属光沢色を呈する。
ここで、前記平均粒子径は、レーザー回折法平均粒子径を示し、体積基準のメジアン径が累積分布の５０％に相当する粒子径である。
前記金属光沢顔料の芯物質として用いられる合成雲母は、その一例としてＫＭｇ3(ＡｌＳｉ３Ｏ１０）Ｆ２が挙げられる。
なお、前記合成雲母の形状は特に限定されないが、偏平形状や鱗片形状のものを例示できる。
前記合成雲母の表面を金属酸化物で被覆した透明性金属光沢顔料としては、日本光研工業（株）製の商品名「アルティミカ」品番：ＳＢ−１００（５〜３０μｍ：銀色）、ＳＤ−１００（１０〜６０μｍ：銀色）、ＳＥ−１００（１５〜１００μｍ：銀色）、ＳＦ−１００（４４〜１５０μｍ：銀色）、ＳＨ−１００（１５０〜６００μｍ：銀色）、ＹＢ−１００（５〜３０μｍ：金色）、ＹＤ−１００（１０〜６０μｍ：金色）、ＹＥ−１００（１５〜１００μｍ：金色）、ＹＦ−１００（４４〜１５０μｍ：金色）、ＲＢ−１００（５〜３００μｍ：メタリックレッド）、ＲＤ−１００（１０〜６０μｍ：メタリックレッド）、ＲＥ−１００（１５〜１００μｍ：メタリックレッド）、ＲＦ−１００（４４〜１５０μｍ：メタリックレッド）、ＲＢＢ−１００（５〜３０μｍ：メタリックパープル）、ＲＢＤ−１００（１０〜６０μｍ：メタリックパープル）、ＲＢＥ−１００（１５〜１００μｍ：メタリックパープル）、ＲＢＦ−１００（４４〜１５０μｍ：メタリックパープル）、ＶＢ−１００（５〜３０μｍ：メタリックバイオレット）、ＶＤ−１００（１０〜６０μｍ：メタリックバイオレット）、ＶＥ−１００（１５〜１００μｍ：メタリックバイオレット）、ＶＦ−１００（４４〜１５０μｍ：メタリックバイオレット）、ＢＢ−１００（５〜３０μｍ：メタリックブルー）、ＢＤ−１００（１０〜６０μｍ：メタリックブルー）、ＢＥ−１００（１５〜１００μｍ：メタリックブルー）、ＢＦ−１００（４４〜１５０μｍ：メタリックブルー）、ＧＢ−１００（５〜３０μｍ：メタリックグリーン）、ＧＤ−１００（１０〜６０μｍ：メタリックグリーン）、ＧＥ−１００（１５〜１００μｍ：メタリックグリーン）、ＧＦ−１００（４４〜１５０μｍ：メタリックグリーン）を例示できる。
括弧内は平均粒子径及び色調を示す。
【０００７】
前記ガラスを芯物質とする透明性金属光沢顔料は、扁平ガラス片の表面を酸化チタン及び／又は酸化鉄を主成分とする金属酸化物で被覆してなる、平均の厚みが０．１〜５μｍであり、平均粒子径が２〜３００μｍのものが有効である。前記金属酸化物の被覆率によって、金色、銀色、或いはメタリック色の金属光沢色を呈する。ここで、前記平均粒子径は、レーザー回折法平均粒子径を示し、体積基準のメジアン径が累積分布の５０％に相当する粒子径である。
前記ガラス片の表面を金属で被覆した透明性金属光沢顔料としては、日本板硝子（株）製の商品名「メタシャイン」品番：ＲＣＦＳＸ−５４５０ＴＳ（６０４１）〔平均厚さ５±２μｍ、平均粒度４５０±１４５μｍ、金色〕、ＲＣＦＳＸ−５２００ＴＳ（６０４２）〔平均厚さ５±２μｍ、平均粒度２００±７０μｍ、銀色〕、ＲＣＦＳＸ−５１４０ＴＳ（６０４３）〔平均厚さ５±２μｍ、平均粒度１４０±４５μｍ、銀色〕、ＲＣＦＳＸ−５０８０ＴＳ（６０４４）〔平均厚さ５±２μｍ、平均粒度８０±３０μｍ、銀色〕、ＲＣＦＳＸ−２０８０ＴＳ（６０４６）〔平均厚さ２±１μｍ、平均粒度８０±３０μｍ、銀色〕、ＲＣＦＳＸ−Ｋ１２０ＴＳ（６０４３）〔平均厚さ２０±５μｍ、平均粒度１２０±２０μｍ、銀色〕、ＲＣＦＳＸ−５０９０ＲＣ（８０５２）〔平均厚さ５±２μｍ、平均粒度９０±３０μｍ、金色〕、ＲＣＦＳＸ−５０９０ＲＣ（８０５３）〔平均厚さ５±２μｍ、平均粒度９０±３０μｍ、メタリックグリーン〕、ＲＣＦＳＸ−５０９０ＲＣ（８０６９）〔平均厚さ５±２μｍ、平均粒度９０±３０μｍ、メタリックブルー〕、ＲＣＦＳＸ−５０９０ＲＣ（８０７０）〔平均厚さ５±２μｍ、平均粒度９０±３０μｍ、メタリックパープル〕、ＲＣＦＳＸ−５０９０ＲＣ（８０７１）〔平均厚さ５±２μｍ、平均粒度９０±３０μｍ、メタリックレッド〕を例示できる。
また、ガラス片の表面を二酸化ケイ素で被覆し、更に二酸化チタンで被覆した二層被覆型の透明性金属光沢顔料を用いることもできる。
前記二酸化ケイ素はガラスよりも硬度が高く、耐酸性に優れているため、芯となるガラス片の厚みを薄くしても割れ難い状態を維持できる。よって、反射面積あたりの重量を小さくすることができると共に、顔料の光透過性を向上することが可能となる。
前記顔料としては、メルク社製の商品名「ミラバル」品番：５３１１  Ｓｃｅｎｉｃ  Ｗｈｉｔｅ、５４１１  Ｍａｇｉｃ  Ｗｈｉｔｅ  ＫＵ２８、５４２０  Ｍａｇｉｃ  Ｇｏｌｄ、５４２１  Ｍａｇｉｃ  Ｃｏｐｐｅｒ、５４２２  Ｍａｇｉｃ  Ｒｅｄ、５４２３  Ｍａｇｉｃ  Ｌｉｌａｃ、５４２４  Ｍａｇｉｃ  Ｂｌｕｅ、５４２５  Ｍａｇｉｃ  Ｔｕｒｑｕｏｉｓｅ、５４２６  Ｍａｇｉｃ  Ｇｒｅｅｎを例示できる。
【０００８】
アルミナを芯物質とする透明性金属光沢顔料は、薄片状酸化アルミニウムの表面を酸化チタン及び／又は酸化鉄を主成分とする金属酸化物で被覆してなる、平均の厚みが０．１〜５μｍであり、平均粒子径が２〜１００μｍのものが有効である。前記金属酸化物の被覆率によって、金色、銀色、或いはメタリック色の金属光沢色を呈する。ここで、前記平均粒子径は、レーザー回折法平均粒子径を示し、体積基準のメジアン径が累積分布の５０％に相当する粒子径である。
前記アルミナの表面を金属酸化物で被覆した金属光沢顔料としては、メルク（株）製の商品名「シラリック」品番：Ｔ６０−１０ＷＮＴ（１０〜３０μｍ：銀色）、Ｔ６０−２０ＷＮＴ（１０〜３０μｍ：金色）、Ｔ６０−２１ＷＮＴ（１０〜３０μｍ：赤色）、Ｆ６０−５０ＷＮＴ（１０〜３０μｍ：銅色）、Ｆ６０−５１ＷＮＴ（１０〜３０μｍ：赤色）、Ｔ５０−１０（１０〜３０μｍ：銀色）を例示できる。
【０００９】
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、液体を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
前記低屈折率顔料の粒径は特に限定されるものではないが、０．０３〜１０．０μｍのものが好適に用いられる。
又、前記低屈折率顔料は２種以上を併用することもできる。
尚、好適に用いられる低屈折率顔料としては珪酸が挙げられる。
前記珪酸は、乾式法により製造される珪酸（以下、乾式法珪酸と称する）であってもよいが、湿式法により製造される珪酸（以下、湿式法珪酸と称する）が好適である。
この点を以下に説明する。
珪酸は非晶質の無定形珪酸として製造され、その製造方法により、四塩化ケイ素等のハロゲン化ケイ素の熱分解等の気相反応を用いる乾式法によるものと、ケイ酸ナトリウム等の酸による分解等の液相反応を用いる湿式法によるものとに大別される。
乾式法珪酸と湿式法珪酸とでは構造が異なり、前記乾式法珪酸は珪酸が密に結合した構造であるのに対して、湿式法珪酸は、珪酸が縮合して長い分子配列を形成した構造部分を有している。
従って、湿式法珪酸は乾式法珪酸と比較して分子構造が粗になるため、湿式法珪酸を適用した場合、乾式法珪酸を用いた系と比較して乾燥状態における光の乱反射性に優れ、常態での隠蔽性が大きくなるものと推察される。
又、塗膜は水を吸液させるものであるから、湿式法珪酸は乾式法珪酸に比べて粒子表面にシラノール基として存在する水酸基が多く、親水性の度合いが大であり、好適に用いられる。
尚、前記湿式法珪酸と他の低屈折率顔料を併用することもできる。
前記低屈折率顔料と金属光沢顔料の混合比率は、低屈折率顔料１重量部に対して金属光沢顔料０．２〜３重量部であり、より好ましくは、０．３〜２重量部である。低屈折率顔料１重量部に対して金属光沢顔料が０．２重量部未満の場合には、吸液状態における金属光沢性を示し難くなり、低屈折率顔料１重量部に対して金属光沢顔料が３重量部を超えると、乾燥状態において金属光沢顔料の色調が見え易くなり、所望の低屈折率顔料による色調を視認でき難くなり、乾燥状態と吸液状態の色変化の妙味を損なう。
【００１０】
前記樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等のバインダー樹脂が挙げられる。
前記低屈折率顔料とこれらのバインダー樹脂の混合比率は、低屈折率顔料の種類及び性状に左右されるが、好ましくは、低屈折率顔料１重量部に対してバインダー樹脂固形分０．５〜２重量部であり、より好ましくは、０．８〜１．５重量部である。低屈折率顔料１重量部に対してバインダー樹脂固形分が０．５重量部未満の場合には、形成される塗膜の実用的な皮膜強度を得ることが困難であり、２重量部を越える場合には、前記塗膜内部への水の浸透性が悪くなる。
前記塗膜は、一般的な塗膜と比較して着色剤に対するバインダー樹脂の混合比率が小さいため、十分な皮膜強度が得られ難い。そこで、前記のバインダー樹脂のうち、ナイロン樹脂又はウレタン系樹脂を用いて耐擦過強度を高めることが好ましい。
前記ウレタン系樹脂としては、ポリエステル系ウレタン樹脂、ポリカーボネート系ウレタン樹脂、ポリエーテル系ウレタン樹脂等があり、２種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、水性ウレタン系樹脂、殊に、ウレタン系エマルジョン樹脂やコロイド分散型ウレタン系樹脂が好適に用いられる。
前記ウレタン系樹脂は単独で用いることもできるが、支持体の種類や皮膜に必要とされる性能に応じて、他のバインダー樹脂を併用することもできる。ウレタン系樹脂以外のバインダー樹脂を併用する場合、実用的な皮膜強度を得るためには、前記塗膜のバインダー樹脂中にウレタン系樹脂を固形分比率で３０重量％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、塗膜中への浸透時間、浸透度合い、浸透後の乾燥の遅速を調整することができる。更には、適宜分散剤を添加して前記調整をコントロールすることができる。
【００１１】
前記液媒体は、水が安全性、コスト面から好適に用いられるが、水と各種有機溶剤の混合物、或いは、有機溶剤を用いてもよい。
前記有機溶剤としては、ノルマルヘキサン、ノルマルヘプタン、ノルマルオクタン、ノルマルノナン、ノルマルデカン、シクロヘキサン、メチルシクロヘキサン、デカリン、石油エーテル、石油ベンジン、リグロイン、ミネラルスピリット、流動パラフィン、ベンゼン、トルエン、キシレン、０−キシレン、ｍ−キシレン、ｐ−キシレン、ｐ−シメン、ソルベントナフサ、テトラヒドロナフタリン、α−ピネン、テレピン油、鉱物油、植物油等の炭化水素類。
メチルアルコール、エチルアルコール、ノルマルプロピルアルコール、イソプロピルアルコール、ノルマルブチルアルコール、イソブチルアルコール、第２ブチルアルコール、第３ブチルアルコール、イソアミルアルコール、フーゼル油、ベンジルアルコール、シクロヘキサノール、メチルシクロヘキサノール等の一価アルコール類。
エチレングリコール、エチレングリコールモノアセテート、エチレングリコールジアセテート、エチレングリコールモノメチルエーテル、エチレングリコールモノメチルエーテル酢酸エステル、エチレングリコールモノエチルエーテル、エチレングリコールモノエチルエーテル酢酸エステル、エチレングリコールモノイソプロピルエーテル、エチレングリコールモノブチルエーテル、エチレングリコールモノイソアミルエーテル、ジエチレングリコール、ジエチレングリコールモノアセテート、ジエチレングリコールモノエチルエーテル、トリエチレングリコール、トリエチレングリコールモノエチルエーテル、プロピレングリコール、ブチレングリコール、グリセリン、ポリグリセリン、酢酸モノグリセリド、酢酸ジグリセリド、酢酸トリグリセリド、酪酸モノグリセリド等の多価アルコール及びその誘導体。
エチルエーテル、イソプロピルエーテル、ブチルエーテル、ジイソアミルエーテル、フェニルメチルエーテル、フェニルエチルエーテル、ｏ−クレシルメチルエーテル、ｍ−クレシルメチルエーテル、ｐ−クレシルメチルエーテル、ベンジルエチルエーテル、ジエチレンオキシド、シネオール、フルフラール、フルフリルアルコール、酪酸フルフリル、テトラヒドロフルフリルアルコール、ホルマール、アセタール等のエーテル及びアセタール類。
アセトン、アセトン油、メチルエチルケトン、メチルイソプロピルケトン、メチルブチルケトン、ジアセトンアルコール、アセトフェノン、シクロヘキサノン、メチルシクロヘキサノン、カンフル等のケトン類。
蟻酸メチル、蟻酸エチル、蟻酸プロピル、蟻酸ノルマルブチル、蟻酸イソブチル、蟻酸アミル、酢酸メチル、酢酸エチル、酢酸プロピル、酢酸イソプロピル、酢酸ノルマルブチル、酢酸イソブチル、酢酸第２ブチル、酢酸アミル、酢酸イソアミル、酢酸ベンジル、酢酸シクロヘキシル、プロピオン酸ブチル、プロピオン酸イソアミル、酪酸エチル、酪酸ブチル、酪酸イソアミル、イソ吉草酸イソアミル、ステアリン酸ブチル、ステアリン酸アミル、安息香酸メチル、安息香酸エチル、安息香酸プロピル、安息香酸イソアミル、安息香酸ベンジル、桂皮酸エチル、アジピン酸エチル、アジピン酸ブチル、アジピン酸２エチルヘキシル、アジピン酸ジイソノニル、アジピン酸ジ−ｎ−ヘキシルアジペート、アジピン酸ジ−ｎ−オクチルアジペート、アジピン酸ジ−ｎ−デシルアジペート、フマル酸ジブチル、フマル酸ジイソブチル、マレイン酸ジブチル、マレイン酸ビス（２エチルヘキシル）、アゼライン酸ビス（２−エチルヘキシル）、セバシン酸ジブチル、セバシン酸ビス（２エチルヘキシル）、ドデカン２酸ビス（２−エチルヘキシル）、アセチルクエン酸トリブチル、トリメリット酸トリス（２エチルヘキシル）、リン酸トリエチル、リン酸トリブチル、リン酸トリフェニル、リン酸トリクレシル、２，２，４−トリメチル−１，３−ペンタンジオールモノイソブチレート、２，２，４−トリメチル−１，３−ペンタンジオールジイソブチレート、乳酸エチル、乳酸ブチル、乳酸アミル、オキシイソ酪酸エチル、酒石酸ジブチル、クエン酸トリブチル、サリチル酸メチル、ジエチルオキサレート、ジブチルオキサレート、マロン酸ジエチル、ジメチルフタレート、ジエチルフタレート、ジブチルフタレート、ジアミルフタレート、ジノルマルヘキシルフタレート、ジノルマルオクチルフタレート、ジイソノニルフタレート等のエステル類。
蟻酸、酢酸、無水酢酸、クレゾール、等の脂肪酸及びフェノール類。アニリン、ｏ−トルイジン、シクロヘキシルアミン、ピリジン、キノリン、アセトニトリル、ベンゾニトリル、ニトロベンゾール、ニトロアニソール等の窒素化合物類を例示できる。
【００１２】
前記変色性塗布液は、媒体と樹脂の種類によって塗料、印刷インキとして用いられる。
また、筆記具用インキ、絵具、化粧料等として用いることもできる。
【００１３】
前記変色性塗布液を用いて、紙、合成紙、糸、布帛、植毛或いは起毛布、不織布、合成皮革、レザー、プラスチック、ガラス、陶磁器、木材、石材、金属等の支持体上に塗膜を形成して塗装物や印刷物を得ることができる。
尚、前記塗膜は、塗布液中の媒体が揮発してそれ以外の化合物により形成される多孔質層であり、前記透明性金属光沢顔料と低屈折率顔料は樹脂に分散状態に固着されてなる。
なお、前記支持体としては、黒色等の濃色であることが好ましく、これは、前記透明性金属光沢顔料が反射色と透過色の二色性効果を有しており、水を吸液したときには、下層が白色等の淡色の場合、入射光が全反射して金属光沢色が視認され難く、これに対して下層が黒色等の濃色の場合、透過色が黒に吸収され、反射色による光輝性に富む金属光沢色が明瞭に視認できるからである。
なお、支持体が白色等の淡色の場合は、支持体と塗膜の間に濃色の印刷層を設けることができる。
更に、支持体が透明の場合は、支持体と塗膜の間、或いは、支持体の裏側に濃色の印刷層を設けることができる。
【実施例】
【００１４】
実施例１
変色性塗布液の調製
アルミナフレークの表面を酸化チタンで被覆した透明性金属光沢顔料〔商品名：シラリックＴ６０−２３ＷＮＴギャラクシーブルー、メルクジャパン（株）製、粒子径５〜３０μｍ〕１０部、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を均一に混合、攪拌して変色性塗布液を得た。
【００１５】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い青色の金属光沢色が視覚される。また、この様相変化は繰り返し行なうことができた。
【００１６】
実施例２
アルミナフレークの表面を酸化チタンで被覆した透明性金属光沢顔料〔商品名：シラリックＴ６０−１０ＷＮＴクリスタルシルバー、メルクジャパン（株）製、粒子径５〜３０μｍ〕１０部、湿式法珪酸〔商品名：ニップシールＥ−２００、日本シリカ工業（株）製〕５部、ウレタンエマルジョン〔商品名：ハイドランＨＷ−９３０、大日本インキ化学工業（株）製、固形分５０％〕１５部、水３０部、シリコーン系消泡剤０．５部、水系インキ用増粘剤３部、エチレングリコール１部、イソシアネート系架橋剤３部を均一に混合、攪拌して変色性塗布液を得た。
【００１７】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い銀色の金属光沢色が視覚される。また、この様相変化は繰り返し行なうことができた。
【００１８】
実施例３
アルミナフレークの表面を酸化チタンで被覆した透明性金属光沢顔料〔商品名：シラリックＴ６０−２０ＷＮＴサンビームゴールド、メルクジャパン（株）製、粒子径５〜３０μｍ〕３０部、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を均一に混合、攪拌して変色性塗布液を得た。
【００１９】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い金色の金属光沢色が視覚される。また、この様相変化は繰り返し行なうことができた。
【００２０】
実施例４
アルミナフレークの表面を酸化チタンで被覆した透明性金属光沢顔料〔商品名：シラリックＴ６０−２５ＷＮＴコスメティックターコイス、メルクジャパン（株）製、粒子径５〜３０μｍ〕２部、湿式法珪酸〔商品名：ニップシールＥ−１０１１、日本シリカ工業（株）製〕１０部、ウレタンエマルジョン〔商品名：パーマリンＵＡ−１５０、三洋化成工業（株）製、固形分３０％〕５０部、水３０部、イソプロピルアルコール１０部、シリコーン系消泡剤０．５部、レベリング剤３．０部、イソシアネート系架橋剤２部を均一に混合、攪拌して変色性塗布液を得た。
【００２１】
変色体の作製
前記塗布液を黒色の支持体（樹脂成型物）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い緑色の金属光沢色が視覚される。また、この様相変化は繰り返し行なうことができた。
【００２２】
実施例５
合成雲母の表面を酸化チタンで被覆した紫色金属光沢顔料〔日本光研工業（株）社製、商品名：アルティミカ  ＢＶ−１００、平均粒子径１０〜６０μｍ〕１０部、湿式法珪酸〔商品名：ニップシールＥ−２００、日本シリカ工業（株）製〕１５部、ウレタンエマルジョン〔商品名：ハイドランＡＰ−１０、大日本インキ化学工業（株）製、固形分３０％〕５０部、水３０部、シリコーン系消泡剤０．５部、水系インキ用増粘剤３部、エチレングリコール１部、イソシアネート系架橋剤２部を均一に混合、攪拌して変色性塗布液を得た。
【００２３】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い紫色の金属光沢色が視覚される。また、この様相変化は繰り返し行なうことができた。
【００２４】
実施例６
合成雲母の表面を酸化チタンで被覆した金色金属光沢顔料〔日本光研工業（株）社製、商品名：アルティミカ  ＹＤ−１００、平均粒子径１０〜６０μｍ〕２０部、湿式法珪酸〔商品名：ニップシールＥ−２００、日本シリカ工業（株）製〕１０部、ウレタンエマルジョン〔商品名：ハイドランＡＰ−１０、大日本インキ化学工業（株）製、固形分３０％〕５０部、水３０部、シリコーン系消泡剤０．５部、水系インキ用増粘剤３部、エチレングリコール１部、イソシアネート系架橋剤２部を均一に混合、攪拌して変色性塗布液を得た。
【００２５】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い金色の金属光沢色が視覚される。また、この様相変化は繰り返し行なうことができた。
【００２６】
実施例７
偏平状のガラス片を酸化チタンで被覆した透明性金属光沢顔料〔商品名：メタシャインＭＣ１０８０ＲＹ、日本板硝子（株）製、平均粒子径８０μｍ、平均厚み１μｍ〕１５部、湿式法珪酸〔商品名：ニップシールＥ−２００、日本シリカ工業（株）製〕１５部、ウレタンエマルジョン〔商品名：ハイドランＡＰ−１０、大日本インキ化学工業（株）製、固形分３０％〕５０部、水４０部、シリコーン系消泡剤０．５部、水系インキ用増粘剤３部、エチレングリコール１部、イソシアネート系架橋剤２部を均一に混合、攪拌して変色性塗布液を得た。
【００２７】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い金色の金属光沢色が視覚される。また、この様相変化は繰り返し行なうことができた。
【００２８】
実施例８
偏平状のガラス片を酸化チタンで被覆した透明性金属光沢顔料〔商品名：メタシャインＭＣ５０９０ＲＢ、日本板硝子（株）製、平均粒子径９０μｍ、平均厚み５μｍ〕４５部、湿式法珪酸〔商品名：ニップシールＥ−１０１１、日本シリカ工業（株）製〕１５部、ウレタンエマルジョン〔商品名：パーマリンＵＡ−１５０、三洋化成工業（株）製、固形分３０％〕５０部、水３０部、イソプロピルアルコール２０部、シリコーン系消泡剤０．５部、レベリング剤３．０部、イソシアネート系架橋剤３部を均一に混合、攪拌して変色性塗布液を得た。
【００２９】
変色体の作製
前記塗布液を黒色の支持体（樹脂成型物）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い青色の金属光沢色が視覚される。また、この様相変化は繰り返し行なうことができた。
【００３０】
実施例９
扁平ガラス片の表面を二酸化ケイ素で被覆し、更に二酸化チタンで被覆してなる光輝性顔料[商品名：Ｍｉｒａｖａｌ  ５４２０  Ｍａｇｉｃ  Ｇｏｌｄ、メルク社製、粒子径２０〜２００μｍ]１５部、湿式法珪酸〔商品名：ニップシールＥ−２００、日本シリカ工業（株）製〕１５部、ウレタンエマルジョン〔商品名：ハイドランＡＰ−１０、大日本インキ化学工業（株）製、固形分３０％〕５０部、水３０部、シリコーン系消泡剤０．５部、水系インキ用増粘剤３部、エチレングリコール１部、イソシアネート系架橋剤２部を均一に混合、攪拌して変色性塗布液を得た。
【００３１】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い金色の金属光沢色が視覚される。また、この様相変化は繰り返し行なうことができた。
【００３２】
実施例１０
扁平ガラス片の表面を二酸化ケイ素で被覆し、更に二酸化チタンで被覆してなる光輝性顔料[商品名：Ｍｉｒａｖａｌ  ５３１１  Ｓｃｅｎｉｃ  Ｗｈｉｔｅ、メルク社製、粒子径１０〜１００μｍ]１０部、湿式法珪酸〔商品名：ニップシールＥ−２００、日本シリカ工業（株）製〕１０部、ウレタンエマルジョン〔商品名：ハイドランＡＰ−１０、大日本インキ化学工業（株）製、固形分３０％〕５０部、水３０部、シリコーン系消泡剤０．５部、水系インキ用増粘剤３部、エチレングリコール１部、イソシアネート系架橋剤２部を均一に混合、攪拌して変色性塗布液を得た。
【００３３】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い銀色の金属光沢色が視覚される。また、この様相変化は繰り返し行なうことができた。
【００３４】
実施例１１
扁平ガラス片の表面を二酸化ケイ素で被覆し、更に二酸化チタンで被覆してなる光輝性顔料[商品名：Ｍｉｒａｖａｌ  ５４２３  Ｍａｇｉｃ  Ｌｉｌｉｃ、メルク社製、粒子径２０〜２００μｍ]２０部、湿式法珪酸〔商品名：ニップシールＥ−２００、日本シリカ工業（株）製〕１５部、ウレタンエマルジョン〔商品名：ハイドランＡＰ−１０、大日本インキ化学工業（株）製、固形分３０％〕５０部、水３０部、シリコーン系消泡剤０．５部、水系インキ用増粘剤３部、エチレングリコール１部、イソシアネート系架橋剤２部を均一に混合、攪拌して変色性塗布液を得た。
【００３５】
変色体の作製
前記塗布液を黒色の支持体（紙）に塗布した後、乾燥させて多孔質層（塗膜）を設けて変色体を得た。
前記変色体は、乾燥状態では多孔質層による白色の状態が視覚される。
前記多孔質層に水を付着させると、多孔質層が透明化して支持体の黒色と、多孔質層中の透明性金属光沢顔料によって、キラキラとした輝度の高い紫色の金属光沢色が視覚される。また、この様相変化は繰り返し行なうことができた。
【００３６】
比較例１
変色性塗布液の調製
天然雲母の表面を酸化チタンで被覆した金属光沢顔料〔商品名：イリオジン２２５、メルクジャパン（株）製、粒子径１０〜６０μｍ、青色〕１０部、湿式法珪酸〔商品名：ニップシールＥ−２００、日本シリカ工業（株）製〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を均一に混合、攪拌して変色性塗布液を得た。
【００３７】
変色体の作製
前記塗布液を黒色の支持体（紙）に塗布した後、乾燥させて多孔質層（塗膜）を設けて変色体を得た。
前記変色体は、乾燥状態では金属光沢顔料の淡黄色と多孔質層による白色の混色となるやや黄色味を有する白色状態が視覚される。
前記多孔質層に水を付着させると、多孔質層が透明化して支持体の黒色と、多孔質層中の透明性金属光沢顔料によって、青色の金属光沢色が視覚される。また、この様相変化は繰り返し行なうことができた。
【００３８】
応用例１
支持体として黒色の目付け量９０ｇ／ｍ２のポリエステルサテン生地上の全面に、実施例１で得た塗布液を用いて、１００メッシュのスクリーン版にてベタ印刷し、１３０℃で５分間乾燥硬化させて多孔質層（塗膜）を形成して水変色性布帛シートを得た。
前記水変色性布帛シートは、乾燥状態では多孔質層による全面が白色の状態が視認される。
前記水変色性布帛シート上に、水を収容したペンで筆記すると、その部分の多孔質層が透明化して、支持体の黒色と多孔質層中の透明性金属光沢顔料によるキラキラとした輝度の高い青色の金属光沢色の筆跡が視認される。前記様相は未乾燥状態で保持されており、乾燥すると元の白色に復し、筆跡は視認されなくなる。この様相変化は繰り返し行うことができた。
【００３９】
応用例２
実施例４で得たスプレー塗料をスプレーガン（口径０．６ｍｍ）に充填して黒色ＡＢＳ樹脂を射出成形した車型のミニチュアのボディー全体に塗装を施した後、乾燥させて多孔質層（塗膜）を形成して水変色性ミニチュアカーを得た。
前記ミニチュアカーは、乾燥状態で多孔質層による全面が白色のミニチュアカーが視認される。
前記ミニチュアカーに水を付着させると、その部分の多孔質層が透明化して、支持体の黒色と、多孔質層中の透明性金属光沢顔料による、キラキラとした輝度の高い緑色の金属光沢色が視覚される。前記様相は未乾燥状態で保持されており、乾燥すると元の白色に復する。この様相変化は繰り返し行うことができた。
【００４０】
応用例３
支持体として黒色の目付け量１００ｇ／ｍ２のタック付き合成紙上に、実施例９で得た塗布液を用いて、１００メッシュのスクリーン版にてハート柄を印刷し、７０℃で１０分間乾燥硬化させて多孔質層（塗膜）を形成して水変色性シールを得た。
前記水変色性布帛シールは、乾燥状態では黒色の合成紙上に多孔質層による白色のハート柄が視認される。
前記ハート柄部に対して、水を収容したスプレーで水を吹き付けると、水が付着した部分の多孔質層が透明化して、支持体の黒色と多孔質層中の透明性金属光沢顔料によって、キラキラと輝度の高い金色の金属光沢色が視覚される。前記様相は未乾燥状態で保持されており、乾燥すると元の白色に復する。この様相変化は繰り返し行うことができた。
また、シール材料であることから、立体物に貼り付けて前記様相変化を楽しむこともできる。
【００４１】
応用例４
黒ナイロンタフタ生地を傘用張り材とした。前記張り材の上層に、実施例７で得た塗布液を用いて、１００メッシュのスクリーン版にて水玉柄を印刷し、１３０℃で５分間乾燥硬化させて多孔質層（塗膜）を形成して水発色性傘用張り材を得た。
前記水変色性張り材を傘骨に装着して水変色性傘を作製した。
前記水変色性傘は、乾燥状態で黒の下地と多孔質層からなる白色の水玉柄からなる傘が視認される。
前記傘に水を付着させると、その部分の多孔質層が透明化して、支持体の黒色と、多孔質層中の透明性金属光沢顔料によるキラキラと輝度の高い金色の金属光沢色が視覚される。前記様相は未乾燥状態で保持されており、乾燥すると元の白色の水玉柄に復することができ、この様相変化は繰り返し行うことができた。
【００４２】
応用例５
実施例５で得た塗布液を１００メッシュのスクリーン版を用いて黒色の布帛全面に印刷した後、乾燥させて多孔質層（塗膜）を形成することで変色性布帛を得た。更に、前記布帛を縫製して、水着を作製した。
前記水着は、乾燥状態で多孔質層による全面が白色の水着が視認される。
前記水着に水を付着させると、その部分の多孔質層が透明化して、支持体の黒色と、多孔質層中の透明性金属光沢顔料による、キラキラとした輝度の高い紫色の金属光沢色が視認される。前記様相は未乾燥状態で保持されており、乾燥すると元の白色に復する。
この様相変化は繰り返し行うことができた。